Selon les données du tableau 1, il est possible de voir que les exemples 1 à 5 étaient supérieurs aux exemples comparatifs 1 à 5 en termes de capacité en grammes et de stabilité de cyclage. En comparant l'exemple 1 à l'exemple 2, il est possible de voir qu'une augmentation supplémentaire de la concentration de ferrocyanure de sodium pourrait améliorer la capacité en grammes et la stabilité de cyclage. A partir des exemples 3 et 4, il est possible de voir qu'en ajustant les paramètres impliqués dans le procédé dans des plages spécifiques, une bonne capacité en grammes et une bonne stabilité de cyclage pourraient encore être obtenues. En comparant l'exemple 3 à l'exemple 5, il est possible de voir qu'en ajoutant l'agent réducteur et l'agent complexant à la seconde solution, la capacité en grammes et la stabilité de cyclage pourraient être encore améliorées. De plus, l'exemple 1 et l'exemple comparatif 2 étaient supérieurs aux exemples comparatifs 1 et 3 en termes de capacité en grammes et de stabilité de cyclage. La raison en était que la concentration du ferrocyanure utilisé était supérieure à celle du système de réaction de co-précipitation habituel, la génération de défauts de lacune de [Fe(CN)6]4- pouvait être réduite, et le ferrocyanure à concentration élevée pouvait également remplacer l'eau coordonnée formée, en réduisant ainsi finalement les quantités de défauts de lacune, d'eau coordonnée et d'eau de cristallisation dans le matériau cathodique au blanc ou bleu de Prusse générées dans la précipitation. La capacité en grammes et la stabilité de cyclage de l'exemple 1 ont été améliorées davantage par rapport à l'exemple comparatif 2, car dans l'exemple 1, après la précipitation pour former le matériau de cathode de sodium au blanc ou bleu de Prusse, le ferrocyanure de sodium dans la solution a été précipité uniformément sur la surface du matériau de cathode de sodium au blanc ou bleu de Prusse en abaissant la température de réaction, et pendant le vieillissement, le ferrocyanure de sodium précipité sur la surface du matériau de cathode de sodium au blanc ou bleu de Prusse pouvait continuer à réagir, en réparant ainsi les lacunes de [Fe(CN)6]4- dans le matériau de cathode de sodium au blanc ou bleu de Prusse et en améliorant encore la capacité en grammes et la stabilité de cyclage. Dans l'exemple comparatif 3, bien qu'un traitement de refroidissement ait également été effectué après la précipitation, la concentration initiale de ferrocyanure de sodium était trop faible pour produire un précipité de ferrocyanure de sodium, de sorte que les défauts de lacune ne pouvaient pas être réparés davantage pendant le vieillissement. Par conséquent, la capacité en grammes et la stabilité de cyclage de l'exemple comparatif 3 étaient toutes deux inférieures à celles de l'exemple 1. En outre, à partir des exemples comparatifs 4 et 5, il est possible de voir qu'après co-précipitation, la température devait être abaissée à une plage de température spécifique dans le traitement de refroidissement. Lorsque la température était supérieure à la plage de 20 à 30ºC définie dans la présente demande, le refroidissement était insuffisant et le ferrocyanure n'ayant pas réagi dans le système ne pouvait pas être complètement précipité sur la surface du matériau de cathode au blanc ou bleu de Prusse, ce qui entraînait un faible degré de réduction des défauts de lacune. Alors que lorsque la température était inférieure à la plage de 20 à 30ºC définie dans la présente demande, le ferrocyanure précipitait rapidement et n’était pas déposé uniformément sur la surface du matériau de cathode au blanc ou bleu de Prusse, et la réduction des défauts de lacune était faible.